(57)【要約】【課題】製造コストの低減、汚れの高い捕集性能及び良好な触感を兼ね備えたワイピングシートを提供すること。【解決手段】本発明のワイピングシートは、ワイピング面として用いられる第１面と、該第１面の反対側に位置する第２面とを有し、幅方向の中央に位置し且つ長手方向に伸びる中央域と、該中央域に隣接し且つ長手方向に伸びる一対の側方域とを有している。中央域は、第１の繊維及び第１の繊維よりも細径の第２の繊維を含み、且つ第２の繊維の存在割合が第２面よりも第１面の方が高くなっており、各側方域は、第１の繊維を含み、且つ不可避的に含有される場合を除き第２の繊維を非含有である。【選択図】図１
2019208949.tif 000002
【特許請求の範囲】
【請求項１】
ワイピング面として用いられる第１面と、該第１面の反対側に位置する第２面とを有し、
幅方向の中央に位置し且つ長手方向に伸びる中央域と、該中央域に隣接し且つ長手方向に伸びる一対の側方域とを有し、
前記中央域は、第１の繊維及び第１の繊維よりも細径の第２の繊維を含み、且つ第２の繊維の存在割合が第２面よりも第１面の方が高くなっており、
前記各側方域は、第１の繊維を含み、且つ不可避的に含有される場合を除き第２の繊維を非含有である、ワイピングシート。
【請求項２】
前記ワイピングシートの面積に対する前記中央域の面積の比率が３０％以上６５％以下である、請求項１に記載のワイピングシート。
【請求項３】
第１の繊維の色と第２の繊維の色とが相違している、請求項１又は２に記載のワイピングシート。
【請求項４】
洗浄液が含浸されており、
前記洗浄液が、第２面側に位置する繊維集合体に少なくとも担持されている、請求項１ないし３のいずれか一項に記載のワイピングシート。
【発明の詳細な説明】
【技術分野】
【０００１】
本発明は、ワイピングシートに関する。
【背景技術】
【０００２】
熱可塑性樹脂を原料とする繊維は、その繊維を交絡させた不織布の形態で様々な用途に用いられている。例えば特許文献１には、液保持シート、液不透過性シート及び液徐放シートが配された清掃用ウエットシートが開示されている。液保持シート及び液徐放シートは繊維材料からなり、液徐放シートの通気度が液保持シートの通気度よりも低くなっていることも同文献に開示されている。
【先行技術文献】
【特許文献】
【０００３】
【特許文献１】特開２００４−１０５７１０号公報
【発明の概要】
【発明が解決しようとする課題】
【０００４】
特許文献１の清掃用ウエットシートは、複数のシートを積層して製造されているので、製造コスト等の製造効率の観点から改善の余地があった。また、同文献のウエットシートの構成繊維を繊維径が１μｍ前後の細径繊維とした場合、ウエットシートを包装体から取り出して把持する時に細径繊維が手にまとわりつきやすく、シートの触感が悪化する可能性があった。更に、同文献のウエットシートを乾式の態様として用いた場合における汚れの捕集効率やシートの触感は何ら開示されていない。
【０００５】
したがって本発明の課題は、従来技術の課題を解決し得るワイピングシートを提供することにある。
【課題を解決するための手段】
【０００６】
本発明は、ワイピング面として用いられる第１面と、該第１面の反対側に位置する第２面とを有し、
幅方向の中央に位置し且つ長手方向に伸びる中央域と、該中央域に隣接し且つ長手方向に伸びる一対の側方域とを有し、
前記中央域は、第１の繊維及び第１の繊維よりも細径の第２の繊維を含み、且つ第２の繊維の存在割合が第２面よりも第１面の方が高くなっており、
前記各側方域は、第１の繊維を含み、且つ不可避的に含有される場合を除き第２の繊維を非含有である、ワイピングシートを提供するものである。
【発明の効果】
【０００７】
本発明によれば、製造コストの低減、汚れの高い捕集性能及び良好な触感を兼ね備えたワイピングシートを提供することができる。
【図面の簡単な説明】
【０００８】
【図１】図１（ａ）は、本発明のワイピングシートの一実施形態を示す模式図であり、図１（ｂ）は、図１（ａ）のＡ−Ａ線での断面図である。
【図２】図２は、本発明のワイピングシートを清掃具に取り付ける際の分解斜視図である。
【図３】図３は、本発明のワイピングシートの製造装置の一実施形態を示す模式図である。
【図４】図４は、本発明のワイピングシートの別の実施形態を示す模式図である。
【図５】図５は、実施例及び比較例のワイピングシートの洗浄液の放出効率を示すグラフである。
【発明を実施するための形態】
【０００９】
以下、本発明のワイピングシートをその好ましい実施形態に基づき説明する。本発明におけるワイピングとは、清掃及び清拭の両方の意味を含むものであり、例えば、床面、壁面、天井及び柱等の建物の清掃、建具や備品の清掃、物品の拭き取り、身体及び身体に係る器具の清拭等が含まれる。本明細書において、単に「ワイピングシート」という場合には、文脈に応じ、洗浄液が含浸されているものと、洗浄液が含浸されていないものとを指す。
【００１０】
ワイピングシートは、第１の繊維及び第１の繊維よりも細径の第２の繊維を少なくとも含む繊維集合体を含むものである。これらの繊維は互いに交絡して一体の繊維集合体となっていてもよく、第１の繊維からなる繊維層と第２の繊維からなる繊維層とが接合又は融着されて一体化されていてもよい。本発明のワイピングシートは、繊維集合体のみから構成されていてもよく、あるいは繊維集合体に加えて、他のシート材料や他の部材を備えていてもよい。本発明のワイピングシートは、洗浄液が含浸されていない繊維集合体であってもよく（以下、この態様を「乾式」ともいう。）、洗浄液が含浸された繊維集合体であってもよい（以下、この態様を「湿式」ともいう。）。
【００１１】
図１には、本発明のワイピングシートの一実施形態が示されている。ワイピングシート１は、第１面１Ｆと、第１面１Ｆと反対側に位置する第２面１Ｒとを有する。第１面１Ｆは、ワイピングシート１の使用時におけるワイピング面として供される。したがって、同図の下側が、ワイピング面の反対側に位置する第２面１Ｒである。
【００１２】
図１（ａ）に示すワイピングシートは、長手方向Ｘと、長手方向Ｘに直交する幅方向Ｙを有する矩形の形状となっている。同図に示すワイピングシートは、その幅方向Ｙにおいて、幅方向Ｙの中央に位置する中央域ＣＡと、該中央域ＣＡに隣接する一対の側方域ＳＡ，ＳＡを有している。中央域ＣＡ及び側方域ＳＡはいずれもワイピングシート１の長手方向Ｘに沿って連続的に延びている矩形の形状のものである。中央域ＣＡは、ワイピングシート１の幅方向Ｙの中央に位置している。特に、中央域ＣＡはワイピングシート１の幅方向の中心部に位置していることが好ましい。二つの側方域ＳＡ，ＳＡは同じ幅となっていることが好ましい。中央域ＣＡの前後端の位置と、各側方域ＳＡの前後端の位置とはそれぞれ一致している。したがって、ワイピングシート１は、該ワイピングシート１を左右に二等分する縦中心線に対して対称形となっている。
【００１３】
上述した中央域ＣＡと側方域ＳＡとでは、それらを構成する繊維の組成が異なっている。詳細には、中央域ＣＡは、第１の繊維１１及び該繊維よりも細径の第２の繊維１２の双方を少なくとも含んでいる。一方、側方域ＳＡは、第１の繊維１１を含んでおり、第２の繊維１２は不可避的に含有される場合を除いて非含有である。つまり、側方域ＳＡは第２の繊維１２を実質的に非含有である。第２の繊維が不可避的に含有されるとは、ワイピングシート１の製造過程において、側方域ＳＡに意図せず第２の繊維１２が混入することをいう。
【００１４】
このような構成となっていることで、中央域ＣＡに存在する第２の繊維１２によって形成された緻密且つ低空隙率の構造で、粒径１０ｎｍ〜２５μｍ程度の微粒子汚れを効率的に捕集することができ、且つ第１の繊維１１によって形成された高空隙率の構造で毛髪等の繊維汚れを捕集し、これらの汚れを捕集することができる。その結果、微粒子及び繊維汚れの捕集性能を高めることができる。また、製造時における第２の繊維１２の使用量を低減することができるので、製造コストを低減させることができる。更に、ワイピングシートを包装体から取り出す際には側方域ＳＡを把持することが多いので、側方域ＳＡに細径である第２の繊維１２を実質的に非含有とすることによって、シート把持時の触感を良好にすることができる。実質的に非含有とは、側方域ＳＡに存在する第１の繊維に対する第２の繊維１２の存在割合が、質量割合として８％未満であることをいう。
【００１５】
図１（ｂ）に示すとおり、中央域ＣＡは、その厚み方向Ｚの断面視において、第１の繊維１１と第２の繊維１２との存在箇所が偏在している。詳細には、中央域ＣＡは、第２の繊維１２の存在割合が、第２面１Ｒよりも、ワイピング面である第１面１Ｆで高くなっている。また第１面１Ｆでは、第２の繊維１２がその存在割合が高い状態を維持しながら中央域ＣＡの面方向の全域にわたり存在している。この構成を採用することによって、製造コストの低減及びシートの良好な触感に加えて、汚れの高い捕集性能を兼ね備えたものとなる。また、ワイピングシートを湿式の態様としたときに、広範囲を清掃対象とした場合であっても、洗浄液の徐放性を高めるという効果も奏される。
【００１６】
なお、図１（ｂ）においては、第１の繊維１１と第２の繊維１２とが、分離して表されているが、これは説明の便宜上、そのように表しただけであり、実際には各繊維１１，１２は分離していない。また、同図において、第１の繊維１１及び第２の繊維１２とがともに波線であり凹凸賦形されているように表されているが、これも説明の便宜上そのように表しただけであり、凹凸賦形されていることを要しない。
【００１７】
製造コストの低減及び汚れの高い除去効率を一層効果的なものとする観点から、ワイピングシート１の面積に対する中央域ＣＡの面積の比率は、３０％以上であることが好ましく、３５％以上であることが更に好ましく、また、６５％以下であることが好ましく、６０％以下であることが更に好ましい。つまり、第１面１Ｆからみたときに、ワイピングシート１の面積に対する第２の繊維１２が存在している領域の面積が上述の範囲となっていることが好ましい。
【００１８】
同様の観点から、ワイピングシート１を第１面１Ｆから見たときの平面視において、幅方向Ｙにおける中央域ＣＡが存在する長さは、ワイピングシート１の幅方向Ｙにおける長さに対して、２０％以上であることが好ましく、３０％以上であることが更に好ましく、また８０％以下であることが好ましく、６０％以下であることが更に好ましい。また同様の観点から、中央域ＣＡは、ワイピングシートの長手方向に延びる中心線（図示せず）を跨ぐように配されていることが好ましい。
【００１９】
シートの良好な触感及び湿式の態様における洗浄液の徐放性を高める観点から、ワイピングシート１の面積に対する各側方域の面積の比率は、それぞれ独立して１７．５％以上であることが好ましく、２０％以上であることが更に好ましく、また、３０％以下であることが好ましく、３２．５％以下であることが更に好ましい。つまり、第１面１Ｆからみたときに、ワイピングシート１の面積に対する第２の繊維１２が実質的に非含有である領域の面積が上述の範囲となっていることが好ましい。
【００２０】
同様の観点から、ワイピングシート１を第１面１Ｆから見たときの平面視において、幅方向Ｙにおける側方域ＳＡが存在する長さは、ワイピングシート１の幅方向Ｙにおける長さに対して、それぞれ独立して、１０％以上であることが好ましく、２０％以上であることが更に好ましく、また４０％以下であることが好ましく、３０％以下であることが更に好ましい。
【００２１】
中央域ＣＡ及び側方域ＳＡの面積は、例えば走査型電子顕微鏡や共焦点レーザー顕微鏡を用いて、観察対象の領域における第２の繊維１２が存在の有無に基づいて測定できる。共焦点レーザー顕微鏡を用いた場合を例にとって説明すると、第１面１Ｆ及び第２面１Ｒの画像データを取得し、得られた各画像をＩｍａｇｅＪなどの画像処理ソフトウェアを用いて、第１の繊維と第２の繊維との明度境界に閾値を設定し、明度を二値化する。このとき、側方域には第２の繊維が実質的に非含有であるので、第２の繊維が含まれる領域と第２の繊維が含まれない領域との境界をそれぞれ、中央域と側方域との境界とすることができる。観察によって決定した各領域から、それぞれの面積を算出する。その後、算出された各面積をワイピングシート全体の面積で除することで、中央域ＣＡ及び側方域ＳＡの面積比率を求めることができる。
【００２２】
本発明のワイピングシートは、ワイピングシート単体でワイピングに用いることができる。この場合、中央域ＣＡのみをワイピングに供することが好ましい。また、本発明のワイピングシートは、図２に示すように、ワイピングシート１を装着可能なヘッド部１１０を備える清掃用具１２０に装着した清掃具１００の態様として、ワイピングに用いることもできる。ヘッド部１１０は、矩形状の部材であり、ワイピングシート１を係止する係止部が対向面１１０Ａと反対側の面に設けられている（図示せず）。ヘッド部１１０は、ワイピングシート１の第２面１Ｒと、ヘッド部１１０の対向面１１０Ａとを対向させて、該対向面１１０Ａを覆うようにワイピングシートを取り付け可能となっている。また、清掃用具１２０は、例えば伸縮可能又は組み立てにより延長可能な棒状部材、及び取っ手を有する部材又はこれらを組み合わせた部材等から構成されている。
【００２３】
図２に示すように、ヘッド部の対向面１１０Ａの幅と、中央域ＣＡの幅とは略一致している。したがって、ワイピングシート１を清掃用具１２０に取り付ける場合、中央域ＣＡが、ヘッド部の対向面１１０Ａと略一致するように配置され、且つ第１面１Ｆがワイピング対象物と対向するようにすることが、汚れの捕集性能を高める点で好ましい。また、一対の側方域ＳＡ，ＳＡは、ヘッド部１１０の側縁から延出した領域が折り返され、前述した係止部によって該対向面１１０Ａと反対側に係止される。
【００２４】
一般的に、ワイピングシート１を清掃用具に取り付ける際には、ワイピングシート１の側方域ＳＡを人手で把持しつつ包装体から取り出して、側方域ＳＡをヘッド部１１０の係止部に係止するので、側方域ＳＡに触れる機会が多くなる。このとき、側方域ＳＡに細径繊維が存在していると、細径繊維が手指にまとわりついたり、また湿式の態様とした場合には洗浄液に起因した滑りやべとつきを知覚しやすく、ワイピングシートの触感が良好なものとはなり難い。このこととは対照的に、本発明のワイピングシートにおける側方域ＳＡは、細径繊維である第２の繊維１２が実質的に非含有となっているので、手指への繊維のまとわりつきや、洗浄液に起因した滑りやべとつきを低減できる。その結果、ワイピングシートの触感を良好なものとすることができる。
【００２５】
ワイピング時におけるワイピング対象面との当接に着目すると、中央域ＣＡは、その全面をワイピング対象面と当接させてワイピングに寄与させることができる。一方、側方域ＳＡは、ヘッド部１１０の側縁から延出した領域が折り返されるので、ワイピング対象面との当接面積が中央域ＣＡよりも少ないか、又は側方域ＳＡとワイピング対象面とが当接しないので、側方域ＳＡのワイピング寄与率は中央域ＣＡの寄与率よりも少ないものとなる。このように、本発明のワイピングシートは、中央域ＣＡに第１の繊維１１及び第２の繊維１２を配しているので、汚れの捕集性能を高くすることができる。また、中央域ＣＡの範囲を限定していることによって、ワイピングに寄与しづらい側方域には第２の繊維１２を配する必要はないので、結果として製造コストの低減につながる。
【００２６】
ワイピングシート１の中央域ＣＡに着目したときに、第１面１Ｆ及び第２面１Ｒの構成繊維の占める存在割合が所定の範囲となっていることが好ましい。詳細には、中央域ＣＡにおける第１面１Ｆの第２の繊維１２の占める存在割合は、面積比率で表して、４０％以上であることが好ましく、５０％以上であることがより好ましく、６０％以上であることが更に好ましく、また、１００％以下であることが好ましく、９０％以下であることがより好ましく、８５％以下であることが更に好ましい。第１面１Ｆにおける第２の繊維１２の占める存在割合は、面積比率で表して、４０％以上１００％以下であることが好ましく、５０％以上９０％以下であることがより好ましく、６０％以上８５％以下であることが更に好ましい。このような存在割合となっていることによって、細径繊維によって形成された緻密且つ低空隙率の構造で微粒子汚れを効率的に捕集することができ、また湿式の態様における洗浄液の徐放性を高めることができる。
【００２７】
中央域ＣＡにおける第１面１Ｆの第１の繊維１１の占める存在割合は、面積比率で表して、０％以上であることが好ましく、１％以上であることがより好ましく、５％以上であることが更に好ましく、また、６０％以下であることが好ましく、４０％以下であることがより好ましく、３５％以下であることが更に好ましい。中央域ＣＡにおける第１面１Ｆの第１の繊維１１の占める存在割合は、面積比率で表して、０％以上６０％以下であることが好ましく、１％以上４０％以下であることがより好ましく、５％以上３５％以下であることが更に好ましい。このような存在割合となっていることによって、太径繊維によって形成された高空隙率の構造によって、ワイピングシートの構成繊維間に捕集した汚れを保持しやすくすることができる。また湿式の態様における洗浄液の徐放性を高めることができる。
【００２８】
同様に、中央域ＣＡにおける第２面１Ｒの第２の繊維１２の占める存在割合は、面積比率で表して、１％以上であることが好ましく、３％以上であることがより好ましく、５％以上であることが更に好ましく、また、６０％以下であることが好ましく、４０％以下であることがより好ましく、３５％以下であることが更に好ましい。中央域ＣＡにおける第２面１Ｒの第２の繊維１２の占める存在割合は、面積比率で表して、１％以上６０％以下であることが好ましく、３％以上４０％以下であることがより好ましく、５％以上３５％以下であることが更に好ましい。
【００２９】
また同様に、中央域ＣＡにおける第２面１Ｒの第１の繊維１１の占める存在割合は、面積比率で表して、５０％以上であることが好ましく、６５％以上であることがより好ましく、７０％以上であることが更に好ましく、また、１００％以下であることが好ましく、９０％以下であることがより好ましく、８７％以下であることが更に好ましい。中央域ＣＡにおける第２面１Ｒの第１の繊維１１の占める存在割合は、面積比率で表して、５０％以上１００％以下であることが好ましく、６５％以上９０％以下であることがより好ましく、７０％以上８７％以下であることが更に好ましい。
【００３０】
中央域における第１の繊維１１及び第２の繊維１２の存在割合は、例えば共焦点レーザー顕微鏡を用いて、面積比率として測定できる。詳細には、第１面１Ｆ及び第２面１Ｒに位置する中央域ＣＡを観察対象として、画像データをそれぞれ取得する。得られた各画像をＩｍａｇｅＪなどの画像処理ソフトウェアを用いて、第１の繊維と第２の繊維との明度境界に閾値を設定し、明度を二値化する。その後、それぞれの色を有する面積を計算して、各繊維の面積比率を算出する。
【００３１】
ワイピングシートは、ワイピング面と平行な仮想面を考えたときに、その仮想面において、第２の繊維の占める存在割合が、面積比率で表して、ワイピング面の反対側の厚さ方向Ｚに向かって、階段状に、連続的に、又はその組み合わせで減少していることが好ましい。特に、ワイピング面と反対側の面を基準として、ワイピングシートの厚さ方向Ｚに沿って、ワイピングシートの厚さの５０％以上１００％以下にわたる部位について、ワイピング面と平行な仮想面における第２の繊維の占める存在割合が、面積比率で表して、５０％以上１００％以下の範囲とすることで、洗浄液の担持量を高めることができる。ここで、第２の繊維の占める存在割合が、面積比率で表して、５０％以上１００％以下の範囲とする前記の厚さの比率は、１％以上９０％以下が好ましく、５％以上７０％以下がより好ましく、７％以上５０％以下が更に好ましい。この面積比率は、例えば上述のように、共焦点レーザー顕微鏡を用いてラマンイメージングすることによって算出することができる。
【００３２】
ワイピングシートを湿式の態様とする場合、第１面１Ｆ側の毛管圧が、第２面１Ｒの毛管圧よりも高い構成となっていることが好ましい。このような構成を有していることによって、洗浄液の徐放性能を高めることができる。そのため、ラグ、カーペット、床など拭き面積の広いワイピングの場合でも、ワイピング途中に新たなワイピングシートに交換する必要がないか、又は交換する回数を少なくすることが可能となる。
【００３３】
ここで、毛管圧は、以下の関係に従うことが知られている。
Ｐｃ  ＝  ２ｋγＬ／ｒ×ｃｏｓθ
式中、Ｐｃは繊維集合体の毛管圧（Ｎ／ｍ２）であり、γＬは液の表面張力（Ｎ／ｍ）であり、θは繊維と液体との接触角（ｒａｄ）であり、ｒは繊維径（ｍ）であり、ｋは補正係数である。
【００３４】
前記の式により導き出されるＰｃは繊維集合体の測定により導き出される要約統計量を用いた値である。Ｐｃを測定するためには液の表面張力、繊維径、繊維と液体との接触角、及び補正係数を測定する必要がある。表面張力は協和界面科学社製ＤＹ−２００のようなプレート法に基づく自動表面張力計で、２０℃６５％Ｒ．Ｈ．の環境下で１０回測定した平均値とする。繊維径は、走査型電子顕微鏡による観察から、観察倍率３５０倍で１観察あたり３０本測定し、これをランダムに計５か所、１５０本の繊維径を測定した平均値とする。繊維と液体との接触角はフーリエ変換赤外分光法（ＦＴＩＲ）により繊維集合体の構成繊維を同定し、同一組成の樹脂プレート上における接触角を測定する。具体的には、協和界面科学社製ＤＭｏ−９０１のような全自動接触角計で１μＬを滴下した後に３秒経過したときの接触角をプレート上５か所で測定し、その平均値とする。なお、繊維の材質が複数存在する場合は、それぞれの材質ごとに同様に接触角を測定し、Ｐｃ計算時の値としては、各繊維成分の表面積比に基づき接触角を加重平均した値を式内のθとする。補正係数は、ＪＩＳ  Ｐ  ８１４１に規定されるクレム吸水度の測定を行い、吸水高さから液の吸水重量を測定して、液の吸水重量を不織布を構成する毛管断面の総量で割ることで、毛管圧Ｐｃを導出できる、このようにして測定したＰｃから、補正係数ｋを算出する。
【００３５】
前記式から明らかなように、繊維径を細くするほど、毛管圧は高くなる。本発明のワイピングシートでは、中央域ＣＡに細径繊維である第２の繊維１２が配されているので、該中央域ＣＡは毛管圧が高い領域となっている。また、第１面１Ｆにおける側方域ＳＡ及び第２面１Ｒ側に位置する繊維集合体は、太径である第１の繊維１１の存在割合が高いものとなっているので、該繊維集合体は第１面１Ｆ側の繊維集合体よりも空隙が多く存在し、該空隙に洗浄液を保持しやすくなっている。このように、本発明のワイピングシートは、これを湿式の態様とした場合に、第１面１Ｆ全体に第２の繊維１２を配した場合と比較して、ワイピングの寄与が低い側方域ＳＡへの洗浄液の意図せぬ徐放性の発現を防ぎつつ、中央域ＣＡにおける洗浄液の徐放性を高くすることができる。
【００３６】
本発明のワイピングシートは、これを湿式の態様とした場合には、洗浄液を第２面側に位置する繊維集合体に少なくとも担持されていることが好ましい。ワイピング面の反対側の繊維集合体に少なくとも洗浄液を担持するとは、ワイピング面の反対側の繊維集合体に洗浄液を含む態様であって、ワイピング面側の繊維集合体にもその空隙に洗浄液を含む態様をも含む。洗浄液を担持する量は、第２面１Ｒ側の繊維集合体に担持する量の方が多いことが好ましい。
【００３７】
ワイピングシート１は、ワイピング時において、第１の繊維１１及び第２の繊維１２を含む繊維集合体をそのまま（いわゆる乾式の態様）で使用してもよく、繊維集合体に洗浄液を塗布、噴霧、担持又は含浸させた態様（いわゆる湿式の態様）で使用してもよい。これらの態様は、ワイピング対象面に付着している汚れの種類や、ワイピング対象物の物性に応じて選択することができる。ワイピング対象面における汚れの除去効率を高める観点からは、ワイピングシートを構成する繊維集合体には洗浄液が担持されていることが好ましい。
【００３８】
ワイピングシートを湿式の態様で用いる場合、該シートに含浸及び担持される洗浄液としては、水単独や、添加剤を含む水溶液など、湿式ワイピングシートに用いられる一般的な組成のものを用いることができる。洗浄液に用いられる添加剤としては、例えば界面活性剤、殺菌剤、香料、芳香剤、消臭剤、ｐＨ調整剤、アルコール及び研磨粒子などが挙げられ、汚れの除去効率を高める観点から、界面活性剤を少なくとも含むことが好ましい。この場合、洗浄液中の界面活性剤の含有量は、０．０１質量％以上１質量％以下とすることができる。
【００３９】
ワイピングシート１を構成する第１の繊維１１及び第２の繊維１２は、合成繊維及び天然繊維のいずれであってもよい。合成繊維としては、例えば、ポリエチレンやポリプロピレン等のポリオレフィン繊維、ポリエチレンテレフタレート等のポリエステル繊維、ポリエチレン／ポリエチレンテレフタレートやポリプロピレン／ポリエチレンテレフタレート等のポリオレフィン／ポリエステル混合繊維、ナイロン６やナイロン６６等のポリアミド繊維、ポリ塩化ビニルやポリスチレン等のビニル系繊維、ポリアクリル酸やポリメタクリル酸メチル等のアクリル系繊維等が挙げられる。天然繊維としては各種セルロース繊維、例えばパルプ、コットン、レーヨン、リヨセル及びテンセル等が挙げられる。これらの繊維は一種を単独で又は二種以上を組み合わせて用いることができる。
【００４０】
第１の繊維１１及び第２の繊維１２は、これらの色が互いに異なっていることが好ましい。つまり、第２の繊維１２が存在する中央域ＣＡと、第２の繊維１２を実質的に非含有である側方域ＳＡとの色は互いに異なっていることが好ましい。このような構成となっていることによって、ワイピングシート１を第１面１Ｆ側からみたときに、中央域ＣＡと側方域ＳＡとで色のコントラストが生じ、中央域ＣＡと側方域ＳＡとの境界を容易に判別可能となる。また、ワイピングシートの清掃具への取り付け時において、把持位置や清掃面の位置を簡便に判別でき、その結果、意図せぬ細径繊維のまとわりつきを防いでシートの触感を高いものとすることができる。各繊維１１，１２の色を異なるものとするためには、例えば、各繊維の製造工程において、少なくとも一方の繊維に異なる色を有する着色料を添加したり、同種の着色料の含有量を変化させることによって行うことができる。
【００４１】
構成繊維の自由度を高めて、汚れの捕集性能を高める観点から、ワイピングシートを構成する各繊維は、第１及び第２の繊維並びに第２の繊維どうしはいずれも融着しないで交絡していることが好ましい。このような構成を有していることで、微粒子汚れの捕集性能を高めることができ、またワイピングシートを湿式の態様として用いた場合に、単位面積当たりの洗浄液の担持量が増加するという利点も奏される。
【００４２】
汚れの捕集性を高める観点から、第１の繊維１１の繊維径（直径）は、１０μｍ以上３０μｍ以下が好ましく、１５μｍ以上２５μｍ以下がより好ましい。また、第２の繊維１２の繊維径（直径）は、０．１μｍ以上９μｍ以下が好ましく、０．５μｍ以上５μｍ以下がより好ましい。繊維集合体１Ａを構成する繊維は、繊維集合体１Ａの製造方法に応じて、連続フィラメントであってもよく、あるいはステープルファイバであってもよい。ステープルファイバである場合、平均繊維長は一般に１ｍｍ以上１００ｍｍ以下が好ましく、１０ｍｍ以上９０ｍｍ以下がより好ましく、２０ｍｍ以上６０ｍｍ以下が更に好ましい。
【００４３】
ワイピングシート１の坪量は、５０ｇ／ｍ２以上が好ましく、５２ｇ／ｍ２以上がより好ましく、５５ｇ／ｍ２以上が更に好ましい。またワイピングシート１の坪量は９０ｇ／ｍ２以下が好ましく、８７ｇ／ｍ２以下がより好ましく、８５ｇ／ｍ２以下が更に好ましい。具体的には、ワイピングシート１の坪量は、５０ｇ／ｍ２以上９０ｇ／ｍ２以下が好ましく、５２ｇ／ｍ２以上８７ｇ／ｍ２以下がより好ましく、５５ｇ／ｍ２以上８５ｇ／ｍ２以下が更に好ましい。
【００４４】
ワイピングシートを構成する第１の繊維の坪量は、上述のワイピングシートの坪量を満たすことを条件として、４０ｇ／ｍ２以上が好ましく、４２ｇ／ｍ２以上がより好ましく、４５ｇ／ｍ２以上が更に好ましい。また第１の繊維の坪量は、８７ｇ／ｍ２以下が好ましく、８５ｇ／ｍ２以下がより好ましく、８３ｇ／ｍ２以下が更に好ましい。具体的には、ワイピングシートを構成する第１の繊維の坪量は、上述のワイピングシートの坪量を満たすことを条件として、４０ｇ／ｍ２以上８７ｇ／ｍ２以下が好ましく、４２ｇ／ｍ２以上８５ｇ／ｍ２以下がより好ましく、４５ｇ／ｍ２以上８３ｇ／ｍ２以下が更に好ましい。
【００４５】
ワイピングシートを構成する第２の繊維の坪量は、上述のワイピングシートの坪量を満たすことを条件として、１ｇ／ｍ２以上が好ましく、３．５ｇ／ｍ２以上がより好ましく、４ｇ／ｍ２以上が更に好ましい。また第２の繊維の坪量は、２２．５ｇ／ｍ２以下が好ましく、１０ｇ／ｍ２以下がより好ましく、８ｇ／ｍ２以下が更に好ましい。具体的には、ワイピングシートを構成する第１の繊維の坪量は、上述のワイピングシートの坪量を満たすことを条件として、３ｇ／ｍ２以上１０ｇ／ｍ２以下が好ましく、３．５ｍ２以上９ｇ／ｍ２以下がより好ましく、４ｇ／ｍ２以上８ｇ／ｍ２以下が更に好ましい。上述のように、第１の繊維及び第２の繊維の坪量がこれらの範囲であることによって、繊維集合体を製造する際に、第１の繊維と第２の繊維とをより三次元的に交絡させることができる。その結果、ワイピングシートにおける洗浄液の放出持続性と使用時の操作性の向上とを両立することができる。
【００４６】
ワイピング時の摩擦抵抗を抑制する観点から、ワイピングシート１の少なくとも第１面１Ｆには、曲線部を有する巨視的パターンの凹凸部を有していることが好ましい。このようなパターンとして、例えば特開２０１７−１１３２８２号公報に示す巨視的パターンや、直線、曲線、円及び多角形等の図形が適宜組み合わされた巨視的パターンであってもよい。なお、巨視的に見て曲線状とは、マイクロスケールの微細な孔を構成する曲線や、直径１．５〜２ｍｍ程度の水抜き用穴を構成する曲線を除いて、凹凸部を構成する図形の辺の一部が曲線であることが目視で確認できることを意味する。このような巨視的パターンの凹凸部を有していることによって、ワイピングシート自体の意匠性を高めるという利点も奏される。
【００４７】
以上は本発明のワイピングシートの一実施形態に関する説明であったところ、以下に、ワイピングシートの好適な製造方法を、図３に示す製造装置１０を参照しながら説明する。ワイピングシートの製造に好適に用いられる製造装置１０は、第１原反ロール２１、第２原反ロール２２及び交絡装置３０を備えている。
【００４８】
まず、第１原反ロール２１及び第２原反ロールから、第１の繊維１１の繊維シート及び第２の繊維１２の繊維シートをそれぞれ繰り出して搬送方向ＭＤに搬送しつつ、第１の繊維１１の繊維シートの上面に第２の繊維１２の繊維シートを積層して、搬送方向ＭＤに延びる帯状の積層体１Ｓとする（積層工程）。
【００４９】
このとき、中央域ＣＡ及び側方域ＳＡをより簡便に形成可能とする観点から、第２の繊維１２の繊維シートの幅方向Ｙにおける長さは、第１の繊維１１の繊維シートの幅方向Ｙにおける長さよりも短くすることが好ましい。また、各繊維１１，１２の繊維シートを幅方向Ｙに二等分する縦中心線（図示せず）が略一致するように積層することも好ましい。各繊維１１，１２の繊維シートは、例えばメルトブローン法、電界紡糸法、スパンレース法（水流交絡法）、ニードルパンチ法、エアレイド法等で製造した繊維シートを用いることができる。
【００５０】
次いで、交絡装置３０において、積層体１Ｓの構成繊維を交絡させて、第１の繊維１１及び第２の繊維１２の繊維集合体１Ｐとする（交絡工程）。交絡装置３０における交絡方法は特に制限はなく、例えばニードルパンチ法、スパンレース法（水流交絡法）、スチームジェット法等が挙げられる。本工程は、一回のみ行ってもよく、複数回行ってもよい。
【００５１】
交絡方法として、例えばニードルパンチ法によって積層体１Ｓの構成繊維を交絡させる場合、針密度１５０本／ｃｍ２、ロール回転速度８ｍ／ｍｉｎでニードルパンチ法による交絡を行うことによって、構成繊維を交絡させることができる。
【００５２】
また、交絡方法として、例えば水流交絡法によって積層体１Ｓの構成繊維を交絡させる場合、交絡装置３０の積層体１Ｓと対向する面側に備えられた水流ノズル（図示せず）から噴出される高圧水流によって、構成繊維どうしを三次元的に交絡させる。このとき、水流ノズルから吹き付ける水圧を好ましくは３０ｋｇ／ｃｍ２以上８０ｋｇ／ｃｍ２以下、更に好ましくは４０ｋｇ／ｃｍ２以上６０ｋｇ／ｃｍ２以下とし、且つ積層体１ＳのＭＤ方向における搬送速度を好ましくは２ｍ／ｍｉｎ以上１０ｍ／ｍｉｎ以下、更に好ましくは４ｍ／ｍｉｎ以上８ｍ／ｍｉｎ以下とすることで製造することができる。
【００５３】
続いて、形成された帯状の繊維集合体１Ｐを所定の寸法となるように切断して、ワイピングシート１が製造される。本製造方法では、ワイピングシート１は、その長手方向とＭＤ方向とが一致するように製造され、また、繊維集合体１Ｐの上面がワイピングシートにおける第１面１Ｆとなり、繊維集合体１Ｐの下面がワイピングシートにおける第２面１Ｒとなるように製造される。このようにして、幅方向の中央に位置する中央域ＣＡと、一対の側方域ＳＡとが長手方向Ｘに延びるように形成されたワイピングシート１となる。
【００５４】
ワイピングシート１は、これをそのままで乾式の態様で使用してもよく、これに代えて、更に洗浄液を担持させた湿式の態様としてもよい。ワイピングシート１を湿式の態様とした場合、洗浄液の含浸量は、ワイピングシート１の寸法を例えば後述の実施例に記載のとおり、２８５ｍｍ×２０５ｍｍとしたときに、１ｇ／枚以上が好ましく、１０ｇ／枚以上が更に好ましく、４０ｇ／枚以下が好ましく、２５ｇ／枚以下が更に好ましい。換言すれば、１７ｇ／ｍ２以上が好ましく、１１７ｇ／ｍ２以上が更に好ましく、６９０ｇ／ｍ２以下が好ましく、４３０ｇ／ｍ２以下が更に好ましい。
【００５５】
このようにして製造されたワイピングシートは、該ワイピングシート単体で、又はワイパーなどの清掃用具に付着させて、床面、壁面等の建物、戸棚、窓ガラス、鏡、ドア、ドアノブ等の建具、ラグ、カーペット、机食卓等の家具、キッチン、トイレ、身体の清拭や、衛生用品、包装などにも使用できる。
【００５６】
以上、本発明をその好ましい実施形態に基づき説明したが、本発明は前記実施形態に制限されない。本発明のワイピングシートの別の実施形態として、例えば図４に示すように、中央域ＣＡの長手方向Ｘの端部と、ワイピングシートの長手方向Ｘの端部とが一致していない形態としていてもよい。この場合、中央域以外の領域は、第１の繊維１１を含んでおり、且つ第２の繊維１２は不可避的に含有される場合を除いて実質的に非含有の領域となっていることが好ましい。
【００５７】
また、前記実施形態のワイピングシートは、第１及び第２の繊維の二種類の繊維を含むものであったが、これに代えて三種類以上の繊維を含むワイピングシートであってもよい。
【００５８】
また、ワイピングシート１の第１面１Ｆに、曲線部を有する巨視的パターンの凹凸部を形成する場合、例えば、形成させる巨視的パターンと相補的な形状を有する形成部材を、積層体１Ｓ又は繊維集合体１Ｐの第２の繊維１２が配されている面側に配し、その反対側の面から高圧水流を当てることによって形成することができる。
【００５９】
また、本発明のワイピングシートは、該シートを支持するスクリムを更に備えていてもよい。スクリムは、ワイピングシートの構成繊維と一体的に絡合可能なものであり、格子状、網状、ストランド状等の形態が挙げられる。ワイピングシートにスクリムを備えていることによって、ワイピングシート１に実用上十分な強度を持たせることができるという利点がある。
【００６０】
スクリムを構成する原料としては、例えばポリエチレンやポリプロピレン等のポリオレフィン樹脂、ポリエチレンテレフタレート等のポリエステル樹脂、ナイロン６やナイロン６６等のポリアミド樹脂、ポリアクリロニトリル等のアクリロニトリル系樹脂、ポリ塩化ビニルやポリスチレン等のビニル系樹脂、ポリ塩化ビニリデン等のビニリデン系樹脂等を用いることができる。
【００６１】
スクリムの線径（横断面における直径）は、繊維集合体１Ａとの絡合度合に応じて適宜調整できるが、１０μｍ以上２０００μｍ以下が好ましい。スクリムの線径は、部分的に異なっていてもよく、同一でもよい。線径が部分的に異なっている場合、スクリムの線径はその平均値とする。
【実施例】
【００６２】
以下、実施例により本発明を更に詳細に説明する。しかしながら本発明の範囲は、かかる実施例に制限されない。
【００６３】
〔実施例１〕
上述した製造方法に従って、乾式及び湿式のワイピングシートを製造した。第１の繊維１１としてＰＥＴ：アクリル：レーヨン＝７：１．５：１．５を質量割合で含む平均直径１１．４μｍの混綿体とし、該混綿体と、線径５００μｍ、格子間距離が縦横ともに１０ｍｍの格子状スクリムとを水流交絡させたスパンレース不織布とした。第２の繊維１２として電界紡糸法で得られた平均直径１μｍのポリプロピレン製の不織布を用いた。スパンレース不織布の坪量は６０ｇ／ｍ２とし、電界紡糸不織布の坪量は５ｇ／ｍ２とした。これらの繊維を水流交絡させて、坪量が６５ｇ／ｍ２の繊維集合体を得た。これを図１（ａ）に示す乾式の態様のワイピングシートとして用いた。
【００６４】
また、上述の繊維集合体に、洗浄液を含浸させて、湿式の態様のワイピングシートを製造した。洗浄液は、第２面側に位置する繊維集合体に少なくとも担持させるように含浸した。洗浄液の含浸量は２０ｇ／枚であった。洗浄液は、界面活性剤（エマルゲン（登録商標）１０８、花王株式会社製）の０．０１質量％水溶液を用いた。このようにして、図１（ａ）に示す湿式の態様のワイピングシートとして用いた。
【００６５】
いずれの態様であっても、ワイピングシートの面積に対する中央域の面積比率は６０％とし、各側方域の面積比率はそれぞれ２０％とした。また、第１面１Ｆの中央域における第２の繊維１２の占める存在割合は、繊維の面積比率として４９％であった。また、第１面１Ｆの中央域における厚さ方向での第２の繊維の占める比率は１２％であった。ワイピングシートは矩形のものであり、その寸法は２８５ｍｍ×２０５ｍｍであった。
【００６６】
〔比較例１〕
実施例１と同様に繊維集合体を製造したあと、側方域のみにヒートシール処理を施して、両側方域をフィルム化して繊維を非存在とした。その他は実施例１と同様に製造して、乾式及び湿式の態様のワイピングシートとした。
【００６７】
〔比較例２〕
第１の繊維のみからなる繊維集合体に洗浄液を含浸させた他は、実施例１と同様に製造して、乾式及び湿式の態様のワイピングシートとした。
【００６８】
〔製造コストの評価〕
本評価では、ワイピングシートの製造効率及び製造装置のランニングコスト等の観点から、以下の基準で製造コストを評価した。結果を以下の表１に示す。
◎：製造効率及びランニングコストの双方が良好であり、製造コストが低い。
○：製造効率及びランニングコストのうちいずれか一方が良好であり、許容される製造コストである。
×：製造効率及びランニングコストが良好でなく、許容され難い製造コストである。
【００６９】
〔微粒子汚れの捕集性の評価〕
実施例及び比較例の湿式の態様のワイピングシートの第１面を用いて、微粒子汚れとしてＪＩＳ  Ｚ  ８９０１に規定される試験用粉体１１種を１畳（１８２０ｍｍ×９１０ｍｍ）当たり０．６ｇ散布したフローリング床（コンビットニューアドバンス１０１、ウッドワン社製）を、６畳分ワイピングした。シート使用前後のシート質量をそれぞれ測定して、以下の式からダストの捕集率（％）を算出し、以下の評価基準で微粒子汚れの捕集性を評価した。結果を表１に示す。
【００７０】
微粒子汚れの捕集率（％）＝１００×（（使用後のワイピングシート質量［ｇ］）−（使用前のワイピングシート質量［ｇ］））／０．６［ｇ］）
【００７１】
＜微粒子汚れの捕集性の評価＞
○：微粒子汚れの捕集率が５０％以上であり、微粒子汚れを効果的に捕集できる。
×：微粒子汚れの捕集率が５０％未満であり、微粒子汚れを捕集しづらい。
【００７２】
〔シートの触感の評価〕
本評価では、実施例及び比較例における乾式及び湿式のワイピングシートについて、その側方域を指でつまむように触り、その触感を以下の基準で評価した。結果を以下の表１に示す。
＜乾式＞
○：繊維が指にまとわりつくことなく、触感が良好である。
×：繊維が指にまとわりつき、触感が不良である。
＜湿式＞
○：繊維が指にまとわりつかず、べたつきがなく、触感が良好である。
×：繊維が指にまとわりついたり、べたつきを感じたりして、触感が不良である。
【００７３】
〔洗浄液の放出効率の評価〕
実施例及び比較例の湿式ワイピングシートに、０．１６ｋＮ／ｍ２の荷重をかけて、ワイピング速度１ｍ／ｓでフローリング床（コンビットニューアドバンス１０１、ウッドワン社製）をワイピング対象面として、２０畳分（３２．４ｍ２相当）連続してワイピングを行った。１畳ごとの液放出量（ｇ）から、洗浄液の初期含浸量に対して、各清拭面積時点でどれだけ放出したかを測定し、以下の基準で評価した。結果を表１及び図５に示す。
【００７４】
＜評価＞
◎：ワイピング面積２０畳分時点での洗浄液放出率が、７５％以上である。
○：ワイピング面積２０畳分時点での洗浄液放出率が、６０％以上７５％未満である。
×：ワイピング面積２０畳分時点での洗浄液放出率が、６０％未満である。
【００７５】
【表１】
2019208949.tif 000003
【００７６】
表１に示すように、実施例１のワイピングシートは、細径繊維である第２の繊維を含まない比較例２と比較して、微粒子汚れの捕集性が優れたものであることが判る。
【００７７】
また表１に示すように、実施例のワイピングシートは、比較例と比較して、製造コストが低く、乾式及び湿式のいずれの場合であっても、シートの触感が優れたものであることが判る。
【００７８】
また、表１及び図５に示すように、実施例のワイピングシートは、比較例２と比較して、洗浄液の放出効率が高くなっていることが判る。比較例１のワイピングシートは、実施例のワイピングシートと比較して、洗浄液の放出効率は高くなっているが、特に湿式でのシートの触感が劣り、シートの触感と洗浄液の放出効率とが両立していないことが判る。
【００７９】
したがって、本発明のワイピングシートは、その良好な触感と、ワイピング面に細径繊維及び太径繊維を含むことに起因した汚れの高い捕集性能と、製造コストの低減とを兼ね備えたものである。また、本発明のワイピングシートを湿式の態様とした場合にも、シートの良好な触感と洗浄液の高い放出効率とを両立したものとなる。
【符号の説明】
【００８０】
１  ワイピングシート
１Ｓ  積層体
１Ｐ  繊維集合体
１１  第１の繊維
１２  第２の繊維
ＣＡ  中央域
ＳＡ  側方域
Ｘ  長手方向
Ｙ  幅方向
Ｚ  厚み方向
ＭＤ  搬送方向
【図１】
2019208949.tif 000004
【図２】
2019208949.tif 000005
【図３】
2019208949.tif 000006
【図４】
2019208949.tif 000007
【図５】
2019208949.tif 000008